(57)【要約】【課題】  揮発性有機化合物の含有量が少なく、しかも、被塗装物の表面に塗膜性能に優れた塗膜を形成することができ、床面や壁面などの様々な被塗装物の塗装に供することができる水性塗料組成物を提供すること。【解決手段】  ガラス転位温度が１８℃以下で、最低造膜温度が５℃以下の合成樹脂エマルションと、ガラス転位温度が３０〜１００℃の水溶性アクリル樹脂とを含有することを特徴とする水性塗料組成物とする。【特許請求の範囲】
【請求項１】
ガラス転位温度が１８℃以下で、最低造膜温度が５℃以下の合成樹脂エマルションと、ガラス転位温度が３０〜１００℃の水溶性アクリル樹脂とを含有することを特徴とする水性塗料組成物。
【請求項２】
前記ガラス転位温度が３０〜１００℃の水溶性アクリル樹脂の樹脂固形分の酸価が２０〜８０ｍｇＫＯＨであることを特徴とする請求項１に記載の水性塗料組成物。
【請求項３】
最低造膜温度が１０℃以上の合成樹脂エマルションが含有されていることを特徴とする請求項１又は２に記載の水性塗料組成物。
【請求項４】
揮発性有機化合物の含有量が１重量％未満であることを特徴とする請求項１乃至３のいずれかに記載の水性塗料組成物。
【発明の詳細な説明】
【技術分野】
【０００１】
本発明は水性塗料組成物に関する。本発明の目的は、揮発性有機化合物の含有量が少なく、しかも、被塗装物の表面に塗膜性能に優れた塗膜を形成することができ、床面や壁面などの様々な被塗装物の塗装に供することができる水性塗料組成物を提供することにある。
【背景技術】
【０００２】
水性塗料組成物はポリマー同士の融着によって塗膜が形成されるために、塗装環境温度よりも樹脂のガラス転位温度が高くなると造膜性が低下する。このため、一般の水性塗料組成物には、造膜性を補うとともに、塗膜性能を向上させるために、造膜助剤である揮発性有機化合物であるＶＯＣを加えている。これにより、最低造膜温度を低下させて、低温での造膜を可能にしている。このような水性塗料組成物には、揮発性有機化合物が１重量％以上、通常の場合で４〜６重量％程度含まれている。
【０００３】
トルエンやホルムアルデヒドなどの揮発性有機化合物は、揮発して室内空気を汚染することにより、不快臭のもとになるばかりでなく、シックハウス症候群、化学物質過敏症などの健康被害の原因物質と考えられている。また揮発性有機化合物は低温でも容易に揮発するために、大気汚染の原因物質の一種と考えられている。
そこで、近年、塗料自体に含まれる揮発性有機化合物や、得られる塗膜から放出される揮発性有機化合物をできるだけ少なくした水性塗料組成物が商品化されている。
【０００４】
揮発性有機化合物の含有量を低下した水性塗料組成物としては、造膜助剤を配合せずに造膜させるために、ガラス転位温度が低いエマルション樹脂を用いて、最低造膜温度を低下させたものが知られている。
例えば、特許文献１及び２には、ガラス転位温度が−６０〜−１０℃、数平均分子量が５０００〜２０００００、酸価が１５〜５０であるアクリルエマルション樹脂を含有する、揮発性有機化合物の含有量が１重量％未満の水性塗料組成物が開示されている。
また特許文献３には、ガラス転位温度が−２０〜１０℃のエマルション樹脂を含有する、揮発性有機化合物の含有量が１重量％以下である水性塗料組成物が開示されている。
【０００５】
また、特許文献４には、粒子内架橋型コアシェルエマルションを使用することによって、揮発性有機化合物の含有量を低下した水性塗料組成物が記載されている。粒子内架橋型コアシェルエマルションは、二層構造で形成されており、シェル層（粒子外部）はガラス転位温度が低くなるように設計されており、一方、コア層（粒子内部）は架橋反応が導入された構造を有している。
【０００６】
【特許文献１】特開２００２−４７４５０号公報
【特許文献２】特開２０００−３５１９３４号公報
【特許文献３】特開２００２−１０５４０５号公報
【特許文献４】特開２０００−９５９７９号公報
【発明の開示】
【発明が解決しようとする課題】
【０００７】
しかしながら、特許文献１〜３に開示されるようなガラス転位温度が低いエマルション樹脂のみを使用して、最低造膜温度を低下させた水性塗料組成物の場合、水性塗料組成物の造膜性は向上するが、形成された塗膜に粘着感が生じるといった問題があった。このために、塗膜が汚れ易く、ブロッキングが生じ易かった。また塗膜が粘着性を有するために、床面などに塗装することはできず、壁面の塗装などに用途が限定されていた。
【０００８】
一方、特許文献４に記載されるような粒子内架橋型コアシェルエマルションを使用した水性塗料組成物では、シェル層のガラス転位温度が低くなるように設計されているために、樹脂間の融着造膜を促進して低温造膜性を向上させることができ、塗膜にひび割れが生じることを防ぐことができた。またコア層には架橋反応が導入されているので、強靭な塗膜を形成することができ、この塗膜は耐水性や耐洗浄性に優れたものであった。
しかしながら、コア層がガラス転位温度の低いシェル層によって被覆されるために、形成された塗膜には粘着感が生じた。このために、塗膜が汚れ易く、床面などに塗装することはできず、壁面の塗装などに用途が限定されていた。
またコア層のガラス転位温度が低くなるように設計され、シェル層には架橋反応が導入されたコアシェルエマルションも開発されている。理論点には、このようなコアシェルエマルションであれば、塗膜に粘着感が生じることはない。しかし、このようなコアシェルエマルションでは、コア層が架橋反応タイプのショル層によって被覆されているが、シェル層が架橋反応タイプのものであっても、シェル層部分にガラス転位温度の低いコア層が露出してしまう。そのため、シェル層がコア層を完全に被覆することができず、コア層の一部がシェル層部分に現れてしまい、シェル層の一部分にガラス転位温度の低い部分が存在することとなり、このコアシェルエマルションによって形成された塗膜にも粘着感が生じた。
【０００９】
本発明は上記した課題を解決するためになされた発明であって、揮発性有機化合物の含有量が極めて少なく、しかも、被塗装物の表面に塗膜性能に優れた塗膜を形成することができ、床面や壁面などの様々な被塗装物の塗装に供することができる水性塗料組成物を提供することを課題とする。
【課題を解決するための手段】
【００１０】
請求項１に係る発明は、ガラス転位温度が１８℃以下で、最低造膜温度が５℃以下の合成樹脂エマルションと、ガラス転位温度が３０〜１００℃の水溶性アクリル樹脂とを含有することを特徴とする水性塗料組成物に関する。
請求項２に係る発明は、前記ガラス転位温度が３０〜１００℃の水溶性アクリル樹脂の樹脂固形分の酸価が２０〜８０ｍｇＫＯＨであることを特徴とする請求項１に記載の水性塗料組成物に関する。
請求項３に係る発明は、最低造膜温度が１０℃以上の合成樹脂エマルションが含有されていることを特徴とする請求項１又は２に記載の水性塗料組成物に関する。
請求項４に係る発明は、揮発性有機化合物の含有量が１重量％未満であることを特徴とする請求項１乃至３のいずれかに記載の水性塗料組成物に関する。
【発明の効果】
【００１１】
請求項１及び２に係る発明は、被塗装物の表面に粘着性の無い塗膜、即ち、耐汚れ性に優れる塗膜を形成することができる。さらに、低温造膜性、密着性、耐洗剤性に優れた塗膜を形成することができ、床面や壁面の塗装など、様々な用途に供することができる水性塗料組成物を提供することができる。
請求項３に係る発明は、硬度が高く、耐水性に優れた塗膜を形成することができる水性塗料組成物を提供することができる。
請求項４に係る発明は、揮発性有機化合物の含有量が極めて少ないので、不快臭や大気汚染、或いはシックハウス症候群や化学物質過敏症などの健康を損なう原因の一種と考えられている揮発性有機化合物の発生量が極めて少なく、安全性に優れた水性塗料組成物を提供することができる。
【発明を実施するための最良の形態】
【００１２】
以下、本発明に係る水性塗料組成物に関して詳細に説明する。
本発明に係る水性塗料組成物は、ガラス転位温度（以下、Ｔｇという場合がある。）が１８℃以下で、最低造膜温度（以下、ＭＦＴという場合がある。）が５℃以下の合成樹脂エマルションと、Ｔｇが３０〜１００℃の水溶性アクリル樹脂とを含有する。
本発明に係る水性塗料組成物は、前記特定の合成樹脂エマルションと、前記特定の水溶性アクリル樹脂とを含有するから、合成樹脂エマルションが、水に分散した水溶性アクリル樹脂間に混入することにより、合成樹脂エマルションが成膜助剤として機能するため、従来の成膜助剤である揮発性有機化合物を含有しなくても、ひび割れを起すことなく良好な膜を形成することができる。
【００１３】
本発明に係る水性塗料組成物には、第一の必須成分として、Ｔｇが１８℃以下で、ＭＦＴが５℃以下の合成樹脂エマルションが配合される。
Ｔｇが１８℃以下で、ＭＦＴが５℃以下の合成樹脂エマルションが、Ｔｇが３０〜１００℃の水溶性アクリル樹脂の造膜助剤として作用するので、ＶＯＣが不要となり、しかも粘着感が無く塗膜性能が良好となり、ＶＯＣを配合しなくても、塗料組成物の造膜性を向上させることができ、造膜助剤のＶＯＣの配合量を１重量％未満の低配合量、或いは実質的にＶＯＣを無配合量に近づけることができる。しかも、被塗装物の表面に形成される塗膜は、粘着感が無く、即ち、耐汚れ性に優れる。またこの塗膜は、耐洗剤性においても優れている。
【００１４】
本発明では、ＴｇやＭＦＴが前記した値の範囲である合成樹脂エマルションであれば、あらゆる種類の合成樹脂エマルションを使用することができる。
合成樹脂エマルションとしては、例えば、エチレン−酢酸ビニル共重合体系エマルション、酢酸ビニル−（メタ）アクリル酸アルキルエステル共重合体系エマルション、（メタ）アクリル酸アルキルエステル共重合体系エマルション、スチレン−ブタジエン共重合体系エマルション、スチレン−（メタ）アクリル酸アルキルエステル共重合体系エマルション、塩化ビニル系エマルション、シリコン樹脂系エマルション、ウレタン樹脂系エマルションなどを例示することができる。
特に本発明では、上記した合成樹脂エマルションのうち、アクリル系エマルション樹脂、ウレタン系エマルション樹脂を使用することが好ましく、アクリル系エマルション樹脂を使用することがより好ましい。
【００１５】
合成樹脂エマルションのＴｇが１８℃を超えると、低温造膜性が悪化する場合がある。合成樹脂エマルションのＴｇは１８℃以下であれば良いが、好ましいＴｇは１７〜０℃、より好ましいＴｇは１７〜２℃である。
合成樹脂エマルションのＭＦＴが５℃を超えると、低温造膜性が悪化したり、耐洗剤性などの塗膜性能が低下したりする場合がある。合成樹脂エマルションのＭＦＴは５℃以下であれば良いが、好ましいＭＦＴは２〜−１０℃、より好ましいＭＦＴは２〜０℃である。
【００１６】
合成樹脂エマルションの製造方法は特に限定されず、エマルション重合法、乳化剤により樹脂を水中に分散させる強制乳化法、樹脂に親水性の官能基を付与して水中に分散させる自己乳化法などを例示することができる。
【００１７】
本発明に係る水性塗料組成物には、第二の必須成分として、Ｔｇが３０〜１００℃の水溶性アクリル樹脂が配合される。
Ｔｇが３０〜１００℃の水溶性アクリル樹脂を配合することにより、塗膜の強度を向上させることができ、凍結融解性や耐汚れ性を向上させることができる。さらに、レベリング性を向上させることもできる。
【００１８】
水溶性アクリル樹脂は、有機溶媒中で、酸基含有モノマー及びその他の不飽和モノマーなどを共重合させた後に、水溶性アクリル樹脂の固形分を２０重量％以上となるように、また水溶性アクリル樹脂溶液に含まれる有機溶媒を２重量％以下となるように調整した後に、中和剤で中和することにより製造することができる。
水溶性アクリル樹脂は水を主とする溶媒に溶解されているが、この溶液中には、モノマーの共重合反応の際に使用したエタノールやイソプロパノールなどの有機溶媒が２重量％以下含まれている。この溶液のｐＨは特に限定されないが、ｐＨ５〜１０であり、好ましくはｐＨ６〜９である。
Ｔｇが３０〜１００℃の水溶性アクリル樹脂を単独で配合した場合、有機溶媒の含有量が２重量％以下となると、常温では成膜せず、ヒビ割れが生じてしまう。
【００１９】
前記酸基含有モノマーとしては、アクリル酸、メタクリル酸、クロトン酸、エタアクリル酸、プロピルアクリル酸、イソプロピルアクリル酸、イタコン酸、無水マレイン酸、フマール酸、スチレンスルホン酸ナトリウム塩などを例示することができる。
この他、２−ヒドロキシエチル（メタ）アクリレート、ヒドロキシプロピル（メタ）アクリレート、アクリル酸メチル、アクリル酸エチル、メタクリル酸メチル、メタクリル酸エチル、ジメチルアミノエチルアクリレートなどを例示することができる。
【００２０】
上記アクリル共重合体の中和は、通常の場合、アミンを用いて行なわれる。アミンとしては、例えばアンモニア、エチルアミン、ジエチルアミン、トリエチルアミン、プロピルアミン、ジプロピルアミン、モノエタノールアミン、ジエタノールアミン、ブチルアミン、エチレンジアミン、メチルエタノールアミン、ジメチルエタノールアミン、ジメチルプロパノールアミンなどを例示することができる。
【００２１】
本発明で配合される水溶性アクリル樹脂は、Ｔｇが前記したような範囲内となる水溶性アクリル樹脂であれば、あらゆる水溶性アクリル樹脂を使用することができる。
水溶性アクリル樹脂のＴｇが３０℃未満の場合、塗膜の強度が低下したり、粘着感が生じたりする場合がある。Ｔｇが１００℃を超えると、低温造膜性が悪化する場合がある。
水溶性アクリル樹脂のＴｇは３０〜１００℃であれば良いが、好ましいＴｇは３０〜８０℃、より好ましいＴｇは３０〜６０℃である。
【００２２】
水溶性アクリル樹脂の樹脂固形分の酸価は特に限定されないが、２０〜８０ｍｇＫＯＨ、好ましくは２０〜７０ｍｇＫＯＨ、より好ましくは３０〜６０ｍｇＫＯＨとされる。
水溶性アクリル樹脂の酸価が２０ｍｇＫＯＨより低いと、水に不溶解性となる。８０ｍｇＫＯＨより高くなると、耐水性や耐洗浄性が悪化する場合がある。
【００２３】
前記エマルジョン樹脂と、前記水溶性アクリル樹脂の含有量は特に限定されないが、エマルジョン樹脂中の樹脂固形分と水溶性アクリル樹脂中の樹脂固形分とが、重量比で、９０：１０〜１０：９０となるように配合する。
前記エマルジョン樹脂と前記水溶性アクリル樹脂の合計の含有量は特に限定されないが、樹脂固形分の合計の含有量が、組成物全量中、５〜４０重量％、好ましくは１０〜３０重量％となるように含有される。
【００２４】
さらに、本発明に係る水性塗料組成物には、塗膜の硬度を向上させたり、塗膜の耐水性を向上させたりするために、ＭＦＴが１０℃以上の合成樹脂エマルションを配合することができる。
塗膜の耐水性や硬度を向上させる目的で、ＭＦＴが１０℃以上の合成樹脂エマルションを配合する場合、合成樹脂エマルションのＭＦＴは１０℃以上であれば構わないが、好ましいＭＦＴは１０〜２０℃である。
ＭＦＴが１０℃未満の合成樹脂エマルションを配合しても塗膜の硬度や耐水性が十分向上しない場合がある。
【００２５】
ＭＦＴが１０℃以上の合成樹脂エマルションは、ＭＦＴが１０℃以上であれば、あらゆる種類の合成樹脂エマルションを使用することができ、例えば、酢酸ビニル系エマルション、エチレン−酢酸ビニル共重合体系エマルション、酢酸ビニル−（メタ）アクリル酸アルキルエステル共重合体系エマルション、（メタ）アクリル酸アルキルエステル共重合体系エマルション、スチレン−ブタジエン共重合体系エマルション、スチレン−（メタ）アクリル酸アルキルエステル共重合体系エマルション、マレイン化ポリブタジエン重合体系エマルション、塩化ビニル系エマルション、塩化ビニル−塩化ビニリデン共重合体系エマルション、合成ゴムラテックス系エマルション、ポリエステル樹脂系エマルション、シリコン樹脂系エマルション、フッ素樹脂系エマルション、ウレタン樹脂系エマルション、エポキシ樹脂系エマルション等を例示することができる。
特に本発明では、上記した合成樹脂エマルションのうち、スチレンアクリル系エマルション、アクリル系エマルション、ウレタン樹脂系エマルションを使用することが好ましく、アクリル系エマルションを使用することがより好ましい。
【００２６】
ＭＦＴが１０℃以上の合成樹脂エマルションを配合する場合、含有量は特に限定されないが、組成物全量中、樹脂固形分の含有量が、０．４〜５重量％、好ましくは１．０〜４重量％となるように配合される。ＭＦＴが１０℃以上の合成樹脂エマルションの含有量が０．４重量％未満の場合では、塗膜の硬度や耐水性を十分向上させることができない場合がある。ＭＦＴが１０℃以上の合成樹脂エマルションを、５重量％を超えて含有すると、低温造膜性が低下する場合がある。
【００２７】
本発明では、上記した成分に加えて、ワックス類を配合することができる。ワックス類を配合することによって、塗膜表面にある程度の滑り性を付与させ、歩行性を向上することができ、また塗膜表面の摩擦抵抗を低下させることができ、床面の塗装に使用することができる。
ワックス類としては、カルナバロウ、キャンデリラロウ、木ロウ、ラノリンワックス、鯨ロウ、蜜ロウ、パラフィンワックス、マイクロクリスタリンワックス、ペトロラクタム、オゾケライト、モンタンワックス、ポリエチレンワックス、ポリプロピレンワックスなどを例示することができる。
ワックス類を含有する場合、ワックス類の含有量は特に限定されないが、１〜１０重量％、好ましくは３〜５重量％となるように配合される。
【００２８】
本発明では、必要に応じて顔料を配合することができる。
水性塗料組成物に配合される顔料は、通常の水性塗料組成物に配合される顔料を使用することができる。
例えば、着色顔料としては、二酸化チタン、酸化鉄、カーボンブラック、酸化第二鉄、群青などの無機系着色顔料、アゾ系着色顔料、ナフトール系着色顔料、ピラゾロン系着色顔料、アントラキノン系着色顔料、ペリレン系着色顔料、キナクリドン系着色顔料、ジスアゾ系着色顔料、イソインドリノン系着色顔料、ベンゾイミダゾール系着色顔料、フタロシアニン系着色顔料、キノフタロン系着色顔料などの有機系着色顔料を例示することができる。
体質顔料としては、タルク、炭酸カルシウム、カオリン、炭酸バリウム、硫酸バリウムなどを例示することができる。
【００２９】
顔料を配合する場合、含有量は特に限定されないが、ＰＷＣが０〜８０％、好ましくは０〜７５％、より好ましくは０〜７０％の範囲内となるように配合する。
顔料の配合量が８０％を超える場合、低温造膜性、密着性、塗膜強度が悪化する場合がある。
【００３０】
さらに、本発明では、上記成分の他、必要に応じて、通常の水性塗料組成物に配合される顔料分散剤、消泡剤、造膜助剤、防腐・防カビ剤、紫外線吸収剤、酸化防止剤、可塑剤、増粘剤、レベリング剤、沈降防止剤、タレ防止剤、艶消し剤、光安定剤などを例示することができる。
【００３１】
本発明に係る水性塗料組成物は、建築物内装面、建築物外装面などの塗装に使用することができる。被塗装物としては、一般的な建材に適用することができ、石膏ボード、合板、コンクリート、プラスチックなどの表面仕上げに使用することができる。
【００３２】
本発明に係る水性塗料組成物を被塗装物に塗装する方法は特に限定されず、例えば、ハケ塗り、スプレー塗装、ローラー塗装、ロールコーター、カーテンフローコーター、ナイフエッジコート、浸漬塗装等を例示することができる。
塗装後、塗膜は、常温或いは強制乾燥によって形成される。なお、塗布量、塗布膜厚および乾燥時間は、塗料の種類および被塗装物に応じて任意に設定することができる。
【００３３】
以下、本発明を実施例に基づき説明するが、本発明はこれらの実施例に何ら限定されるものではない。
【実施例】
【００３４】
［試料の調製］
表１〜３に示される実施例１〜１２及び比較例１〜４の塗料組成物を、常法に従って調製した。
尚、表中、「エマルゲンＡ−６０」（商品名）は花王社製の非イオン性界面活性剤である。
「プライマルＳＦ−０１６」（商品名）はロームアンドハース社製のエマルション樹脂であり、ＭＦＴは１℃、Ｔｇは９℃、樹脂固形分の含有量は５０重量％であり、有機溶媒は含まれていない。
「Ｔ−２０１」（商品名）は三水社製のエマルション樹脂であり、ＭＦＴは１６℃、Ｔｇは８℃、樹脂固形分の含有量は４０重量％であり、有機溶媒は含まれていない。
「TOCRYLBCX2636」（商品名）は東洋インキ社製のエマルション樹脂であり、ＭＦＴは２℃、Ｔｇは２℃、樹脂固形分の含有量は４８重量％であり、有機溶媒は含まれていない。
「ＴＷＡ−１Ｐ」（商品名）及び「ＡＴ−００２」（商品名）は松本油脂製薬社製の水溶性樹脂である。
「ＴＷＡ−１Ｐ」のＴｇは６２℃、樹脂固形分の含有量は２５重量％、酸価は３２．５ｍｇＫＯＨであり、有機溶媒としてエタノールが１重量％含まれている。
「ＡＴ−００２」のＴｇは３３．８℃、樹脂固形分の含有量は２５重量％、酸価は５８．７ｍｇＫＯＨであり、有機溶媒としてエタノールが１重量％含まれている。
「ハイテックＥ−４Ｂ」（商品名）は、東邦化学社製のポリエチレンワックスであり、有機溶媒は含まれていない。
【００３５】
［試験例１；密着性試験］
水に浸漬して十分アク抜きをした７ｍｍ×１５ｍｍの大きさのスレート板に油性シーラーを塗布して乾燥した後に、このスレート板の表面に実施例及び比較例の各塗料組成物を刷毛で塗布した。
２４時間自然乾燥した後に、ＪＩＳ Ａ ５４００ ８．５．３に規定されるＸカットテープ法を実施した。Ｘカットテープ法に従って得られた評価点数に基づいて、以下の評価基準により、塗膜とスレート板との密着性を評価した。結果を表１〜３に記載する。
＜評価基準＞
〇    評価点数８〜１０
△    評価点数４〜６
×    評価点数０〜２
【００３６】
［試験例２；低温造膜性］
ガラス板の表面に、実施例及び比較例の各塗料組成物を６ＭＩＬのアプリケータにて塗布した。このガラス板を庫内温度２℃に調整されたインキュベータに入れた。６時間庫内に放置した後、次いで、塗膜の状態を観察して、各試料により形成された塗膜の低温造膜性を、以下の評価基準に従い評価した。結果を表１〜３に記載する。
＜評価基準＞
〇    ひび割れ無し
△    少しひび割れあり
×    全面にわたってひび割れあり
【００３７】
［試験例３；凍結融解性］
実施例及び比較例の各塗料組成物８０ｍＬを１００ｍＬの瓶に入れた後、−１０℃の冷凍庫に１５時間保存した。次いで、冷凍庫から取り出し、室温で９時間放置した。これを３サイクル繰り返した。
次いで、以下の評価基準に従って、各塗料組成物の凍結融解性を評価した。結果を表１〜３に記載する。
＜評価基準＞
〇    異常なし
△    液の粘度が増加した
×    液がゲル化した
【００３８】
［試験例４；耐汚れ性］
実施例及び比較例の各塗料組成物を、Ｐタイル（ジニアスマーブルＧＥ−５１２１、タジマ社製）の表面に刷毛塗りした後、２４時間室温で乾燥した。
このＰタイルを床面に貼り付けて、その上を土足歩行して、床面の汚れ難さを、以下の評価基準に従い、評価した。結果を表１〜３に記載する。
＜評価基準＞
〇    汚れ難い
△    やや汚れ易い
×    汚れ易い
【００３９】
［試験例５；耐洗剤性］
実施例及び比較例の各塗料組成物を、ベニヤ合板の表面に刷毛塗りして、２４時間自然乾燥した。
塗膜の表面に、家庭用食器洗剤（商品名「チャーミー」、ライオン社製）を滴下した。１時間経過した後に、洗剤を拭き取り除去した。洗剤を滴下した部分の塗膜表面の状態を以下の評価基準に従い、評価した。結果を表１〜３に記載する。
＜評価基準＞
〇    変化なし
△    やや変色が確認できる
×    はっきりとした変色が確認できる
【００４０】
【表１】
2005306971.tif 000002
【００４１】
【表２】
2005306971.tif 000003
【００４２】
【表３】
2005306971.tif 000004
【００４３】
表１〜３に示されるとおり、ガラス転位温度が１８℃以下で、最低造膜温度が２℃以下の合成樹脂エマルションと、ガラス転位温度が３０〜１００℃の水溶性アクリル樹脂とを含有する実施例の塗料組成物は、密着性、低温造膜性、耐汚れ性、耐洗剤性などの塗膜性能に優れた塗膜を形成するこができることが分かる。また実施例の各塗料組成物は凍結融解性に優れることが分かる。
一方、ガラス転位温度が１８℃以下で、最低造膜温度が２℃以下の合成樹脂エマルションを含有するが、ガラス転位温度が３０〜１００℃の水溶性アクリル樹脂は含有しない比較例１の塗料組成物や、ガラス転位温度が１８℃以下で、最低造膜温度が２℃以下の合成樹脂エマルションは含有せず、ガラス転位温度が３０〜１００℃の水溶性アクリル樹脂を含有する比較例２の塗料組成物では、低温造膜性が劣ることが分かる。また比較例１の塗料組成物では、形成された塗膜に粘着感があった。
またガラス転位温度が１８℃以下で、最低造膜温度が２℃以下の合成樹脂エマルションを含有せずに、ガラス転位温度が１８℃以下で、最低造膜温度が２℃以上の合成樹脂エマルションを含有する比較例４の塗料組成物では、密着性、低温造膜性、凍結融解性、耐洗剤性などの塗膜性能が劣ることが分かる。
【産業上の利用可能性】
【００４４】
本発明に係る水性塗料組成物は、ＶＯＣの含有量が極めて少なく、しかも、造膜性や塗膜性能に優れており、床面や壁面などの様々な被塗装物の塗装に使用することができる水性塗料組成物として有用である。